СПОСОБ НАНЕСЕНИЯ НИКЕЛЕВОГО ПОКРЫТИЯ НА СТАЛЬНЫЕ И МЕДНЫЕ ДЕТАЛИ В ЭЛЕКТРОЛИТЕ НИКЕЛИРОВАНИЯ

Способ нанесения никелевого покрытия на стальные и медные детали в электролите никелирования, очищенном от примесей и содержащий никель сернокислый 140-200 г/л, натрий сернокислый 70-125 г/л, натрий хлористый 5-15 г/л и борную кислоту 18-35 г/л, отличается тем, что химическую очистку электролита осуществляют доведением электролита 5%-ным раствором серной кислоты до pH 5,5 и нагреванием до температуры 80-90°С, рабочая кислотность электролита никелирования составляет pH 3,5-5,5 и содержит в своем составе добавку магния сернокислого с концентрацией 20-50 г/л.